리튬 공급원 인 리튬 금속 및 니오븀 공급원 인 니오븀 펜 타 에 톡 사이드 ( Niobium pentaethoxide ) 를 에탄올 100 mL 에 각각 0 . 1 mmol 만큼 용해 시켜 전구체 용액 을 제조 하 였 다 . 크기 가 수십 nm 내지 3 ㎛ 인 Li 4 Ti 5 O 12 분 말 5 g 을 상기 전구체 용액 에 5 분 간 침지 한 후 , 이 를 여과 하 였 다 . 여과 물 을 공기 중 에서 400 ℃, 30 분 간 소성 하 여 리튬 니오베 이트 로 표면 이 코팅 된 Li 4 Ti 5 O 12 을 제조 하 였 다 . 상기 표면 코팅 층 인 리튬 니오베 이트 의 함량 은 음극 활물질 전체 중량 대비 0 . 6 중량 % 이 었 으며 , 두께 는 수 nm 이 었 다 .